FR 3081724 A1 20191206 FR 1854790 A 20180601 Procédé de purification du sel de lithium de bis(fluorosulfonyl)imide DOMAINE DE L'INVENTION La présente invention concerne un procédé de purification d'un sel de lithium de bis(fluorosulfonyl)imide. L'invention concerne aussi un procédé de fabrication d'un sel de lithium de bis(fluorosulfonyl)imide, purifié par le procédé de purification selon l'invention. ARRIERE-PLAN TECHNIQUE Les anions de type sulfonylimide, de par leur très faible basicité, sont de plus en plus utilisés dans le domaine du stockage d'énergie sous forme de sels inorganiques dans les batteries, ou de sels organiques dans les super condensateurs ou dans le domaine des liquides ioniques. Le marché des batteries étant en plein essor et la réduction des coûts de fabrication des batteries devenant un enjeu majeur, un procédé de synthèse à grande échelle et à bas coût de ce type d'anions est nécessaire. Dans le domaine spécifique des batteries Li-ion, le sel actuellement le plus utilisé est le LiPF6 mais ce sel montre de nombreux désavantages tels qu'une stabilité thermique limitée, une sensibilité à l'hydrolyse et donc une plus faible sécurité de la batterie. Récemment de nouveaux sels possédant le groupement FS02- ont été étudiés et ont démontré de nombreux avantages comme une meilleure conductivité ionique et une résistance à l'hydrolyse. L'un de ces sels, le LiFSI (LiN(FS02)2) a montré des propriétés très intéressantes qui font de lui un bon candidat pour remplacer le LiPF6. L'identification et la quantification des impuretés dans les sels et/ou électrolytes, et la compréhension de leurs impacts sur les performances de la batterie deviennent primordiales. Par exemple, les impuretés possédant un proton mobile, en raison de leur interférence avec les réactions électrochimiques, conduisent à des performances et une stabilité globale moindre des batteries Li-ion. L'application des batteries Li-ion nécessite d'avoir des produits de haute pureté (minimum d'impuretés). Divers procédés de purification du LiFSI sont connus. Toutefois, ces procédés présentent plusieurs inconvénients : risque d'hydrolyse du LiFSI en sulfates, nombreuses étapes, faible rendement... Il existe donc un besoin d'un procédé de purification du sel de lithium de bis(fluorosulfonyl)imide permettant de remédier, au moins en partie, à au moins l'un des inconvénients susmentionnés. 2 DESCRIPTION DE L'INVENTION Procédé de purification La présente invention concerne un procédé de purification d'un sel de lithium de 5 bis(fluorosulfonyl)imide en solution dans un solvant organique 501, ledit procédé comprenant les étapes suivantes : a) extraction liquide-liquide du sel de lithium de bis(fluorosulfonyl)imide du solvant organique 501 par mise en contact avec de l'eau désionisée, et récupération d'une solution aqueuse dudit sel de lithium de bis(fluorosulfonyl)imide ; 10 b) éventuelle concentration de ladite solution aqueuse ; c) l'une des étapes cl) ou c2) suivantes : cl) i) extraction liquide-liquide du sel de lithium de bis(fluorosulfonyl)imide de ladite solution aqueuse, par mise en contact avec un solvant organique 15 S02, et récupération d'une solution organique dudit sel de lithium de bis(fluorosulfonyl)imide ; ii) mise en contact de ladite phase organique avec au moins un solvant organique S03, ledit solvant organique S03 étant immiscible avec l'eau ; iii) décantation et récupération d'une solution organique dudit sel de lithium de 20 bis(fluorosulfonyl)imide ; OU c2) extraction liquide-liquide du sel de lithium de bis(fluorosulfonyl)imide de ladite solution aqueuse, par mise en contact avec au moins un solvant organique SO2 et au moins un solvant organique S03, ledit solvant organique 25 S03 étant immiscible avec l'eau, et récupération d'une solution organique dudit sel de lithium de bis(fluorosulfonyl)imide ; d) concentration de ladite solution organique du sel de lithium de bis(fluorosulfonyl)imide, et e) éventuelle cristallisation du sel de lithium de bis(fluorosulfonyl)imide, 30 le procédé étant caractérisé en ce que le solvant organique SO2 et le solvant organique S03 sont différents. Dans le cadre de l'invention, on utilise de manière équivalente les termes « sel de lithium de bis(fluorosulfonyl)imide », « lithium bis(sulfonyl)imidure », « LiFSI », « LiN(F502)2», « lithium de bis(sulfonyl)imide », ou « bis(fluorosulfonyl)imidure de lithium ». 35 Dans le cadre de l'invention, le terme de « ppm » ou « partie par million » s'entend de ppm en poids. 3 Dans le cadre de l'invention, on utilise de manière équivalente les termes « eau désionisée » et « eau déminéralisée ». La solution initiale de sel de lithium de bis(fluorosulfonyl)imide peut provenir d'une synthèse quelconque du sel de lithium de bis(fluorosulfonyl)imide, comprenant en particulier 5 les étapes suivantes : i) synthèse du bis(chlorosulfonyl)imide ; ii) fluoration du bis(chlorosulfonyl)imide en bis(fluorosulfonyl)imide; iii) préparation d'un sel alcalin ou alcalino-terreux du bis(fluorosulfonyl)imide par neutralisation du bis(fluorosulfonyl)imide ; 10 iv) échange de cation pour obtenir le sel de lithium du bis(fluorosulfonyl)imide. A l'issue de ces étapes, on obtient de préférence le sel de lithium du bis(fluorosulfonyl)imide en solution dans un solvant organique (correspondant en particulier au solvant S01), à une concentration massique comprise entre 5% et 50% en masse par rapport à la masse totale de la solution. 15 Un tel procédé est par exemple décrit dans le document VVO 2015/158979. La solution initiale de sel de lithium de bis(fluorosulfonyl)imide peut provenir d'une mise en solution du sel de lithium de bis(fluorosulfonyl)imide solide dans un solvant organique 501, ledit sel de lithium de bis(fluorosulfonyl)imide solide pouvant avoir été obtenu par une synthèse quelconque suivie d'une éventuelle étape d'évaporation de solvant(s). 20 Selon un mode de réalisation, le solvant organique 501 susmentionné est choisi dans le groupe constitué des esters, des nitriles, des éthers, des solvants chlorés, des solvants aromatiques, et de leurs mélanges. De préférence, le solvant 501 est choisi parmi le dichlorométhane, l'acétate d'éthyle, l'acétate de butyle, le tétrahydrofurane, l'acétronitrile, le diéthyléther, et leurs mélanges. De préférence, le solvant organique 501 est l'acétate de 25 butyle. La teneur massique en sel de lithium du bis(fluorosulfonyl)imide dans le solvant organique 501 peut être comprise entre 5% et 50% en masse par rapport à la masse totale de la solution. 30 Etape a) L'étape a) susmentionnée comprend notamment l'addition d'eau désionisée à la solution du sel de lithium de bis(fluorosulfonyl)imide dans le solvant organique 501 susmentionné, pour permettre la dissolution dudit sel de lithium de bis(fluorosulfonyl)imide, et l'extraction dudit sel dans l'eau (phase aqueuse). 35 L'extraction peut être réalisée par tout moyen d'extraction connu. L'extraction permet typiquement la séparation d'une phase aqueuse (solution aqueuse dudit sel dans le cas présent) et d'une phase organique. 4 Selon l'invention, l'étape a) peut être répétée au moins une fois, de préférence répétée une à 10 fois, préférentiellement répétée une à 5 fois, et avantageusement répétée trois fois. Dans une première extraction, le ratio massique eau désionisée : solution initiale est supérieur ou égal à 1 : 10, de préférence supérieur ou égal à 1 : 9, et avantageusement 5 supérieur ou égal à 1 : 8. Dans une seconde extraction, le ratio massique eau désionisée : solution initiale est supérieur ou égal à 1 : 10, de préférence supérieur ou égal à 1 : 9, et avantageusement supérieur ou égal à 1 : 8. Dans une troisième extraction, le ratio massique eau désionisée : solution initiale est 10 supérieur ou égal à 1 : 10, de préférence supérieur ou égal à 1 : 9 et avantageusement supérieur ou égal à 1 : 8. Dans une quatrième extraction, le ratio massique eau désionisée : solution initiale est supérieur ou égal à 1 : 10, de préférence supérieur ou égal à 1 : 9 et avantageusement supérieur ou égal à 1 : 8. 15 De préférence, l'étape a) est telle que la masse d'eau désionisée utilisée est supérieure ou égale à un tiers, de préférence supérieure ou égale à la moitié, de la masse de la solution initiale dudit sel dans le solvant organique 501 (dans le cas d'une extraction unique, ou pour la première extraction uniquement si l'étape a) est répétée au moins une fois). En cas d'extractions multiples (répétition de l'étape a)), les phases aqueuses extraites 20 sont rassemblées ensemble pour former une unique solution aqueuse dudit LiFSI. Selon un mode de réalisation, la teneur massique en LiFSI dans la solution aqueuse est comprise entre 5% et 35%, de préférence entre 10% et 25%, par rapport à la masse totale de ladite solution aqueuse. L'étape a) permet avantageusement l'obtention d'une phase aqueuse et d'une phase 25 organique, qui sont séparées. L'étape b) est ainsi avantageusement effectuée sur la solution aqueuse extraite à l'étape a) (phase aqueuse unique ou phases aqueuses rassemblées en cas de répétition de l'étape a)). Etape b) 30 Le procédé de purification susmentionné peut comprendre une étape de concentration de la solution aqueuse contenant le LiFSI. Cette étape de concentration conduit avantageusement à une solution aqueuse comprenant une teneur massique en LiFSI comprise entre 20% et 80%, en particulier entre 25% et 80%, de préférence entre 25% et 70%, et avantageusement entre 30% et 65% par 35 rapport à la masse totale de la solution. 5 L'étape de concentration peut être réalisée par tout moyen connu de l'homme du métier. Elle peut par exemple être réalisée dans un évaporateur ou un réacteur agité muni d'une double enveloppe. De préférence, l'étape b) de concentration est réalisée dans un évaporateur sous 5 pression réduite, à une pression inférieure à 50 mbar abs (de préférence inférieure à 30 mbar abs), et en particulier à une température comprise entre 25°C et 60°C, de préférence entre 25°C et 50°C, préférentiellement entre 25°C et 40°C, par exemple à 40°C. De préférence, le procédé de purification selon l'invention comprend l'étape b). Après concentration b) de la solution aqueuse obtenue à l'issue de l'étape a), on obtient 10 avantageusement une solution aqueuse de LiFSI concentrée. Etape c Selon un mode de réalisation, le procédé de purification susmentionné comprend les étapes suivantes : 15 a) extraction liquide-liquide du sel de lithium de bis(fluorosulfonyl)imide du solvant organique 501 par mise en contact avec de l'eau désionisée, et récupération d'une solution aqueuse dudit sel de lithium de bis(fluorosulfonyl)imide ; b) éventuelle concentration de ladite solution aqueuse ; cl) 20 - i) extraction liquide-liquide du sel de lithium de bis(fluorosulfonyl)imide de ladite solution aqueuse, par mise en contact avec un solvant organique S02, et récupération d'une solution organique dudit sel de lithium de bis(fluorosulfonyl)imide ; - ii) mise en contact de ladite phase organique avec au moins un solvant 25 organique S03, ledit solvant organique S03 étant immiscible avec l'eau ; - iii) décantation et récupération d'une solution organique dudit sel de lithium de bis(fluorosulfonyl)imide ; d) concentration de ladite solution organique du sel de lithium de bis(fluorosulfonyl)imide, et 30 e) éventuelle cristallisation du sel de lithium de bis(fluorosulfonyl)imide. Selon un mode de réalisation, le procédé de purification susmentionné comprenant les étapes suivantes : a) extraction liquide-liquide du sel de lithium de bis(fluorosulfonyl)imide du solvant 35 organique 501 par mise en contact avec de l'eau désionisée, et récupération d'une solution aqueuse dudit sel de lithium de bis(fluorosulfonyl)imide ; b) éventuelle concentration de ladite solution aqueuse ; 6 c2) extraction liquide-liquide du sel de lithium de bis(fluorosulfonyl)imide de ladite solution aqueuse, par mise en contact avec au moins un solvant organique SO2 et au moins un solvant organique S03, ledit solvant organique S03 étant immiscible avec l'eau, et récupération d'une solution organique dudit sel de lithium 5 de bis(fluorosulfonyl)imide ; c) concentration de ladite solution organique du sel de lithium de bis(fluorosulfonyl)imide, et d) éventuelle cristallisation du sel de lithium de bis(fluorosulfonyl)imide. 10 L'étape cl) ou c2) peut être réalisée sur la solution aqueuse du sel de lithium de bis(fluorosulfonyl)imide obtenue à l'issue de l'étape a) ou de l'étape b) (solution aqueuse concentrée). Le solvant d'extraction SO2 du sel LiFSI dissous dans l'eau désionisée est avantageusement : 15 - un bon solvant du LiFSI, c'est-à-dire que le LiFSI peut avoir une solubilité supérieure ou égale à 10% poids par rapport au poids total de la somme LiFSI et solvant ; et/ou - immiscible avec l'eau. Selon un mode de réalisation, le solvant organique SO2 possède une constante 20 diélectrique supérieure à 4. La mesure de la constante diélectrique peut par exemple se faire tel que décrit dans la thèse intitulée « caractérisation de couches diélectriques et magnétiques de structures multicouches par cavité résonante microonde » de Radwan Dib soumise le 26 août 2015 (https://tel.archives-ouvertes.fr/tel-01187109). 25 Le solvant organique SO2 est un solvant organique formant avantageusement un azéotrope avec l'eau. Selon un mode de réalisation, le solvant organique SO2 est choisi dans le groupe constitué des esters, des alcools, des cétones, des éthers, des solvants chlorés, des solvants aromatiques, et de leurs mélanges. Par exemple, on peut citer le méthyl-t-butyl éther, le 30 cyclopentylméthyl éther, l'acétate d'éthyle, l'acétate de propyle, l'acétate de butyle, le dichlorométhane' le diéthyléther, la 2-butanone, le diisopropyléthyer, et leurs mélanges. De préférence, le solvant SO2 est choisi parmi le méthyl-t-butyl éther, le cyclopentylméthyl éther, l'acétate d'éthyle, l'acétate de propyle, l'acétate de butyle, et leurs mélanges. De préférence, le solvant organique SO2 est l'acétate de butyle. 35 De préférence, le solvant organique S03 est miscible au solvant 501. Dans le cadre de l'invention, et sauf mention contraire, un solvant « immiscible avec l'eau », est un solvant dont moins de 0,5% en poids est miscible dans l'eau, de préférence 7 moins de 0,1% en poids, avantageusement moins de 0,05% en poids, à une température de 25°C et à pression atmosphérique. Le pourcentage en poids s'entend en ce qu'il s'agit du rapport poids du solvant / poids (solvant + eau). Dans le cadre de l'invention, et sauf mention contraire, un solvant A « miscible avec un 5 solvant B», est un solvant A dont plus de 5 % en poids est miscible dans le solvant B, de préférence plus de 10% en poids, avantageusement plus de 15% en poids, à une température de 25°C et à pression atmosphérique. Le pourcentage en poids s'entend en ce qu'il s'agit du rapport poids du solvant A / poids (solvant A + solvant B). Les miscibilités mentionnées s'entendent de « corps purs », à savoir des solvants ou 10 eau en tant que tels, par exemple sans présence de composants tels que le LiFSI. Selon un mode de réalisation, le solvant organique S03 possède une constante diélectrique strictement supérieure à 1 et inférieure à 4. De préférence, le solvant organique S03 est choisi dans le groupe constitué des esters, des alcools, des cétones, des éthers, des solvants chlorés, des alcanes, des cycloalcanes, 15 des solvants aromatiques, et de leurs mélanges. Par exemple, on peut citer le méthyl-t-butyl éther, le cyclopentylméthyl éther, l'acétate d'éthyle, l'acétate de propyle, l'acétate de butyle, le tétrachlorométhane, le chloroforme, le cyclohexane, le 1,2-dichloroéthane, le dichlorométhane, le diéthyléther, le n-butanol, la 2-butanone, l'heptane, l'hexane, le pentane, le toluène, le trichloroéthylène, le diisopropyléthyer, et leurs mélanges. De préférence, le 20 solvant S03 est choisi parmi le méthyl-t-butyl éther, l'acétate de butyle, le tétrachlorométhane, le chloroforme, le cyclohexane, le 1,2-dichloroéthane, le dichlorométhane, le diéthyléther, la 2-butanone, l'heptane, l'hexane, le pentane, le toluène, le trichloroéthylène, le diisopropyléthyer, et leurs mélanges. Plus préférentiellement, le solvant S03 est choisi parmi le tétrachlorométhane, le chloroforme, le cyclohexane, le 1,2-dichloroéthane, le 25 dichlorométhane, l'heptane, l'hexane, le pentane, le toluène, le trichloroéthylène, et leurs mélanges. Avantageusement, le solvant organique S03 est le cyclohexane. Le LiFSI est avantageusement non soluble dans le solvant d'extraction S03, c'est-à-dire que moins de 5% en poids de LiFSI est soluble dans le solvant S03, de préférence moins de 3; % en poids, et avantageusement moins de 2 % en poids par rapport à la masse totale 30 du solvant S03 et du LiFSI. Etape cl De préférence, la mise en contact dans l'étape i) correspond à l'ajout du solvant organique SO2 dans la solution aqueuse obtenue à l'étape précédente du procédé de 35 purification. 8 L'extraction peut être réalisée par tout moyen d'extraction connu. L'extraction permet typiquement la séparation d'une phase organique (solution organique dudit sel dans le cas présent notée 01) et d'une phase aqueuse. Selon l'invention, l'étape i) peut être répétée au moins une fois, de préférence répétée 5 une à 10 fois, préférentiellement répétée une à 5 fois, et avantageusement répétée deux fois. Pour chaque extraction, la quantité massique de solvant organique SO2 utilisée peut varier entre 1/10 et 1 fois la masse de la solution aqueuse. De préférence, le rapport massique solvant organique 502/eau, lors d'une extraction de l'étape i), varie de 1/8 à 1/1, le nombre d'extractions variant en particulier de 2 à 10. 10 En cas d'extractions multiples (répétition de l'étape i)), les phases aqueuses extraites sont rassemblées ensemble pour former une unique solution organique dudit LiFSI. Selon un mode de réalisation, la teneur massique en LiFSI en solution dans la phase organique est comprise entre 5% et 35%, de préférence entre 10% et 25% en masse par rapport à la masse totale de la solution. 15 L'étape ii) susmentionnée est avantageusement effectuée sur la solution organique extraite à l'étape i) notée 01 (phase organique unique ou phases organiques rassemblées en cas de répétition de l'étape i)). Le ratio volumique solvant organique 503/solvant organique SO2 peut aller de 1/10 à 1/1, de préférence de 1/8 à 1/1, préférentiellement de 1/6 à 1/1 et avantageusement de 1/5 à 20 1/1. De préférence, la mise en contact ii) comprend l'ajout du solvant organique S03 dans la solution organique (notée 01) obtenue à l'étape précédente i). De préférence, le procédé comprend une étape intermédiaire entre l'étape ii) et l'étape iii) d'agitation du milieu réactionnel. 25 L'étape de décantation iii) conduit avantageusement à au moins une phase organique (notée 02) et à une phase aqueuse, la phase organique étant isolée et récupérée. La phase organique 02 comprend avantageusement un mélange du solvant organique SO2 et du solvant organique S03, et du LiFSI. 30 Etape c2 La mise en contact de la solution aqueuse de LiFSI avec au moins un solvant organique SO2 et au moins un solvant organique S03 peut se faire par ajout desdits solvants organiques SO2 et S03 dans la solution aqueuse obtenue à l'étape précédente du procédé de purification. Il peut s'agir d'un ajout simultané des solvants organiques SO2 et S03, ou un ajout successif 35 du solvant SO2 (respectivement S03) et du solvant S03 (respectivement S02). 9 L'extraction peut être réalisée par tout moyen d'extraction connu. L'extraction permet typiquement la séparation d'une phase organique (solution organique dudit sel dans le cas présent notée 03) et d'une phase aqueuse. Selon l'invention, l'extraction peut être répétée au moins une fois, de préférence 5 répétée une à 10 fois, préférentiellement répétée une à 5 fois, et avantageusement répétée deux fois. Pour chaque extraction : - la quantité massique de solvant organique SO2 utilisée peut varier entre 1/10 et 1 fois, de préférence entre 1/8 et 1 fois, avantageusement entre 1/5 et 1 fois 10 la masse de la solution aqueuse.; et/ou - la quantité massique de solvant organique S03 utilisée peut varier entre 1/10 et 1 fois, de préférence entre 1/8 et 1 fois, avantageusement entre 1/6 et 1 fois la masse de la solution aqueuse.; et/ou - le ratio volumique solvant organique 503/solvant organique SO2 peut aller de 15 1/5 à 2/1, de préférence de 1/4 à 2/1, préférentiellement de 1/4 à 1/1 et avantageusement de 1/3 à 1/1. En cas d'extractions multiples (répétition de l'étape c2)), les phases organiques extraites sont rassemblées ensemble pour former une unique solution organique dudit LiFSI. Selon un mode de réalisation, la teneur massique en LiFSI en solution dans la phase 20 organique (notée 03) est comprise entre 5% et 35%, de préférence entre 10% et 25% en masse par rapport à la masse totale de la solution. Etape d Le procédé de purification susmentionné comprend une étape d) de concentration de 25 la solution organique du sel LiFSI obtenu à l'étape précédente. La solution organique peut être la solution organique obtenue à l'issue de l'étape cl) (phase organique 02) ou la solution organique obtenue à l'issue de l'étape c2) (phase organique 03). L'étape de concentration peut être réalisée par tout moyen de concentration connu de 30 l'homme du métier. Il peut s'agir d'une concentration réalisée dans un évaporateur. L'étape de concentration peut être réalisée à une température inférieure à 100°C, de préférence comprise entre 25°C et 60°C, avantageusement entre 250° et 50°C; et/ou à une pression inférieure à 50 mbar abs, de préférence inférieure à 30 mbar abs. L'étape de concentration peut être réalisée en deux temps, à savoir comprendre : 35 - une première étape de concentration réalisée dans un évaporateur sous pression réduite ; et 10 - une seconde étape de concentration réalisée dans un évaporateur à film mince à court trajet, de préférence dans les conditions suivantes : - température comprise entre 30°C et 95°C, de préférence entre 30°C et 90°C, préférentiellement entre 40°C et 85°C; 5 - pression comprise entre 10-3 mbar abs et 5 mbar abs ; - temps de séjour inférieur ou égal à 15 min, de préférence inférieur ou égal à 10 min, et avantageusement inférieur ou égal à 5 min. Dans le cadre de l'invention, et sauf mention contraire, on entend par « temps de séjour », le temps qui s'écoule entre l'entrée de la solution dans l'évaporateur et la sortie de la 10 première goutte de la solution. Les évaporateurs à film mince à court trajet susmentionnés sont également connus sous la dénomination « VViped film short path » (VVFSP). Ils sont typiquement appelés ainsi car les vapeurs générées lors de l'évaporation effectuent un « court trajet » (courte distance) avant d'être condensées au condenseur. Parmi les évaporateurs à film mince à court chemin 15 (short path), on peut notamment citer les évaporateurs commercialisés par les sociétés Buss SMS Ganzler ex Luwa AG, UIC Gmbh ou VTA Process. Etape e Selon un mode de réalisation, le procédé de purification comprend en outre une étape 20 e) de cristallisation du sel de lithium du bis(fluorosulfonyl)imide obtenu à l'issue de l'étape d) susmentionnée. L'étape de cristallisation peut être effectuée par tout moyen connu de l'homme du métier. De préférence, l'étape de cristallisation e) du LiFSI est réalisée à basse température, 25 notamment à une température inférieure ou égale à 25°C. De préférence, l'étape de cristallisation e) du LiFSI est réalisée dans un solvant organique (« solvant de cristallisation ») choisi parmi les solvants chlorés, tel que par exemple le dichlorométhane, parmi les alcanes tels que pentane, hexane, cyclohexane, heptane, et les solvants aromatiques, tel que par exemple le toluène, en particulier à une température 30 inférieure ou égale à 25°C. De préférence, le LiFSI cristallisé à l'issue de l'étape e) est récupéré par filtration. De préférence, le LiFSI cristallisé à l'issue de l'étape de recristallisation est récupéré par filtration. Le procédé selon l'invention conduit avantageusement à un LiFSI de haute pureté, et 35 en particulier comprenant une teneur réduite à la fois en eau et en chlorures. En effet, l'utilisation d'un solvant immiscible à l'eau permet avantageusement de faire décanter l'eau initialement dissoute dans le solvant organique 501, ainsi que les impuretés solubilisées dans l'eau. 11 Procédé de préparation du LiFSI L'invention concerne également un procédé de préparation d'un sel de lithium de bis(fluorosulfonyl)imide qui comprend les étapes i) à y) suivantes: 5 i) synthèse du bis(chlorosulfonyl)imide ; ii) fluoration du bis(chlorosulfonyl)imide en bis(fluorosulfonyl)imide; iii) préparation du sel alcalin ou alcalino-terreux de bis(fluorosulfonyl)imide par neutralisation du bis(fluorosulfonyl)imide ; iv) échange de cation pour obtenir un sel de lithium de bis(fluorosulfonyl)imide. 10 procédé de purification susmentionné. En particulier, la présente invention concerne un procédé de préparation d'un sel de lithium de bis(fluorosulfonyl)imide comprenant les étapes suivantes : i) synthèse du bis(chlorosulfonyl)imide à partir de l'acide sulfamique; 15 ii) fluoration du bis(chlorosulfonyl)imide en bis(fluorosulfonyl)imide ; iii) préparation du sel alcalin ou alcalino-terreux du bis(fluorosulfonyl)imide par neutralisation du bis(fluorosulfonyl)imide, en particulier à l'aide d'une solution aqueuse d'une base choisie parmi les carbonates de métaux alcalins ou alcalino-terreux, et les hydroxydes de métaux alcalins ou alcalino-terreux ; 20 iv) échange de cation pour obtenir un sel de lithium de bis(fluorosulfonyl)imide; y) procédé de purification selon l'invention susmentionné, comprenant les étapes a) à e) telles que décrites ci-dessus. 25 Composition de LiFSI et ses utilisations La présente invention concerne également une composition C comprenant : - au moins 99,80%, de préférence au moins 99,85%, avantageusement au moins 99,90%, et préférentiellement au moins 99,95% en poids, encore plus préférentiellement au moins 99,99% en poids de sel de lithium de 30 bis(fluorosulfonyl)imide (LiFSI) par rapport au poids total de la composition C; et - du solvant organique S03 ayant une teneur strictement supérieure à 0 ppm et inférieure ou égale à 2 000 ppm, de préférence de 0,1 ppm à 1 500 ppm, préférentiellement de 0,1 ppm à 1 000 ppm, et avantageusement de 1 ppm 35 à 500 ppm en poids par rapport au poids total de la composition C, le solvant organique S03 étant de préférence le cyclohexane; et 12 - moins de 20 ppm, de préférence moins de 19 ppm, préférentiellement moins de 15 ppm, et avantageusement moins de 10 ppm de chlorures par rapport au poids total de la composition C. La teneur en solvant organique SO2 et en solvant organique S03 peut se faire par 5 RMN du proton. De préférence, la composition C comprend : - moins de 100 ppm, moins de 60 ppm, préférentiellement moins de 50 ppm d'eau par rapport à la masse totale de la composition C; et/ou - moins de 100 ppm de sulfate, de préférence moins de 90 ppm, 10 préférentiellement moins de 80 ppm, encore plus préférentiellement moins de 50 ppm, avantageusement moins de 30 ppm, et par exemple moins de 20 ppm ; et/ou - moins de 5 000 ppm, de préférence de 0,1 ppm à 4 000 ppm, préférentiellement de 0,1 ppm à 3 500 ppm, et avantageusement de 1 ppm 15 à 2 500 ppm, encore plus avantageusement de 1 ppm à 2 000 ppm, par exemple de 1 ppm à 1 500 ppm de solvant organique SO2 tel que défini précédemment par rapport au poids total de la composition C. De préférence, la composition C comprend : - moins de 500 ppm, de préférence de 0,1 ppm à 250 ppm, préférentiellement 20 de 0,1 à 200 ppm d'eau par rapport à la masse totale de la composition C; et/ou - moins de 100 ppm de sulfate, de préférence moins de 90 ppm, préférentiellement moins de 80 ppm, encore plus préférentiellement moins de 50 ppm, avantageusement moins de 30 ppm, et par exemple moins de 25 20 ppm ; et/ou - moins de 5 000 ppm, de préférence de 0,1 ppm à 4 000 ppm, préférentiellement de 0,1 ppm à 3 500 ppm, avantageusement de 1 ppm à 2 500 ppm, encore plus avantageusement de 1 à 2 000 ppm, par exemple de 1 à 1 500 ppm de solvant organique SO2 tel que défini précédemment 30 par rapport au poids total de la composition C. Selon un mode de réalisation, la composition C est telle que la teneur en chlorures est strictement supérieure à 0 par rapport au poids total de la composition C. Selon un mode de réalisation, la composition C est telle que la somme des teneurs massiques de chlorures et d'eau est inférieure ou égale à 100 ppm, de préférence inférieure 35 ou égale à 80 ppm, avantageusement inférieure ou égale à 60 ppm, par exemple inférieure ou égale à 50 ppm, par rapport au poids total de la composition C. 13 Selon un mode de réalisation, la composition C est telle que la somme des teneurs massiques de chlorures, d'eau et de sulfates est inférieure ou égale à 100 ppm, de préférence inférieure ou égale à 80 ppm, avantageusement inférieure ou égale à 60 ppm, par exemple inférieure ou égale à 50 ppm, par rapport au poids total de la composition C. 5 Selon un mode de réalisation, la composition C comprend une teneur massique en acide acétique inférieure ou égale à 400 ppm, de préférence inférieure ou égale à 350 ppm, préférentiellement inférieure ou égale à 300 ppm, avantageusement inférieure ou égale à 250 ppm, encore plus avantageusement inférieure ou égale à 200 ppm, par exemple inférieure ou égale à 150 ppm. De façon encore plus préférée, la teneur en acide acétique dans la 10 composition est inférieure ou égale à 100 ppm, et en particulier inférieure ou égale à 50 ppm, par rapport au poids total de la composition C. Selon un mode de réalisation, la teneur massique en acide acétique dans la composition C est supérieure ou égale à 0,1 ppm, de préférence supérieure ou égale à 1 ppm, 15 avantageusement supérieure ou égale à 10 ppm par rapport au poids total de la composition C. Selon un mode de réalisation, la teneur massique en acide acétique dans la composition C va de 0,1 ppm à 300 ppm, de préférence de 0,1 ppm à 200 ppm, avantageusement de 0,1 ppm à 150 ppm, encore plus avantageusement de 0,1 ppm à 100 20 ppm par rapport au poids total de la composition C. La composition C peut également comprendre : une teneur en Na + inférieure ou égale à 200 ppm, de préférence inférieure ou égale à 100 ppm, avantageusement inférieure ou égale à 50 ppm, encore plus avantageusement inférieure ou égale à 20 ppm en poids par rapport 25 au poids totale de ladite composition C; et/ou une teneur en FSO3Li inférieure ou égale à 500 ppm, de préférence inférieure ou égale à 300 ppm, avantageusement inférieure ou égale à 200 ppm, encore plus avantageusement inférieure ou égale à 100 ppm, et en particulier inférieure ou égale à 20 ppm en poids par rapport au poids totale 30 de ladite composition C; et/ou une teneur en FSO2NH2 inférieure ou égale à 200 ppm, de préférence inférieure ou égale à 100 ppm, avantageusement inférieure ou égale à 50 ppm, encore plus avantageusement inférieure ou égale à 20 ppm, et en particulier inférieure ou égale à 10 ppm en poids par rapport au poids totale 35 de ladite composition C. 14 De préférence, la composition C est caractérisée en ce que la somme des teneurs totales en acide acétique et en solvant organique SO2 tel que défini précédemment, par exemple l'acétate de butyle, est inférieure ou égale à 5 200 ppm, de préférence inférieure ou égale à 3 700 ppm, avantageusement inférieure ou égale à 2 700 ppm par rapport au poids 5 total de la composition C. En particulier, la composition est telle que : 0,1 ppm [acide acétique] + [S02] 2 200 ppm, et préférentiellement : 0,1 ppm [acide acétique] + [S02] 2 100 ppm. 10 La composition C peut également comprendre une teneur en butanol inférieure ou égale à 500 ppm, de préférence inférieure ou égale à 300 ppm, préférentiellement inférieure ou égale à 200 ppm, avantageusement inférieure ou égale à 100 ppm, en particulier inférieure ou égale à 50 ppm par rapport au poids total de la composition C. La composition C peut également comprendre une teneur en solvant de cristallisation, 15 de préférence choisi parmi les solvants chlorés et les solvants aromatiques, inférieure ou égale à 1000 ppm, de préférence inférieure ou égale à 800 ppm, préférentiellement inférieure ou égale à 500 ppm, avantageusement inférieure ou égale à 200 ppm, en particulier inférieure ou égale à 100 ppm par rapport au poids total de la composition C. Le « solvant de cristallisation » est de préférence le dichlorométhane ou le toluène. 20 De préférence, la composition C est caractérisée en ce que la somme des teneurs totales en acide acétique et en eau est inférieure ou égale à 700 ppm, de préférence inférieure ou égale à 450 ppm, avantageusement inférieure ou égale à 300 ppm par rapport au poids total de la composition C. En particulier, la composition C est telle que : 0,1 ppm [acide acétique] + [eau] 200 ppm, 25 et préférentiellement : 0,1 ppm [acide acétique] + [eau] 150 ppm La présente invention concerne également l'utilisation de la composition C susmentionnée dans des batteries, en particulier des batteries Li-ion, notamment dans des 30 électrolytes de batteries Li-ion. En particulier, la composition C selon l'invention peut être utilisé dans des batteries Li-ion d'appareils nomades (par exemple les téléphones portables, les appareils photos, les tablettes ou les ordinateurs portables), ou de véhicules électriques, ou de stockage d'énergie renouvelable (tel que le photovoltaïque ou l'éolien). 35 La composition C selon l'invention présente avantageusement au moins l'un des avantages suivants : 15 - diminution des risques de court-circuit, d'inflammation ou d'explosion de la batterie ; - durée de vie de la batterie plus longue ; - diminution voire suppression de la corrosion des constituants de la batterie, tel que 5 le collecteur d'Al. Dans le cadre de l'invention, par « compris entre x et y », ou « allant de x à y », on entend un intervalle dans lequel les bornes x et y sont incluses. Par exemple, la température «comprise entre 30 et 100°C » inclus notamment les valeurs 30°C et 100°C. Tous les modes de réalisation décrits ci-dessus peuvent être combinés les uns avec 10 les autres. En particulier, chaque mode de réalisation d'une étape quelconque du procédé de l'invention peut être combiné avec un autre mode de réalisation particulier. PARTIE EXPERIMENTALE Les conditions d'analyse des anions en chromatographie ionique (Cl) sont les suivantes : 15 Appareil Thermo ICS 5000 DUAL Colonne AS16-HC Débit 1 ml/min Eluant KOH isocratique à 20 mmole/I Détection conductimétrique 20 Suppresseur ASRS 4 mm avec 50 mA de courant imposé. Injection de 25 pl de solutions de LiFSI à 5g/I et 10g/I selon la sensibilité requise par espèce anionique présente. Etalonnage de chaque espèce anionique avec cinq solutions synthétiques allant de 0,1 mg/I jusqu'à 25 mg/I. 25 Exemple 1 comparatif : Une solution initiale de LiFSI dans de l'acétate de butyle de 3400 g (ES = 33,42%) contenant 480 ppm d'ions Cl- est lavée une première fois avec une masse d'eau déminéralisée correspondant à la moitié de la masse de la solution initiale (1700 g). La phase organique 30 résultante est lavée une deuxième fois avec une masse d'eau déminéralisée correspondant au tiers de la masse de la solution initiale (1100 g). La phase organique résultante est lavée une troisième fois avec une masse d'eau déminéralisée correspondant au quart de la masse de la solution initiale (840 g). Les phases aqueuses sont rassemblées pour former une unique phase aqueuse puis concentrée jusqu'à un extrait sec de 36,48%. La phase aqueuse (2060 35 g) est ré-extraite quatre fois avec une quantité d'acétate de butyle (515 g) correspondantes au quart de la masse de la solution aqueuse. 16 Le tableau suivant montre la quantité de chlorures résiduels dans chacune des réextractions. Extraction 1 Extraction 2 Extraction 3 Extraction 4 Cl- (ppm) 150 59 46 31 Tableau 1 Exemple 2 (invention) : 5 Une solution initiale de LiFSI dans de l'acétate de butyle (328 g) contenant 423 ppm d'ions C1 est lavée une première fois avec une masse d'eau déminéralisée correspondant à la moitié de la masse de la solution initiale (162 g). La phase organique résultante est lavée une deuxième fois avec une masse d'eau déminéralisée correspondant au tiers de la masse de la solution initiale (109 g). La phase organique résultante est lavée une troisième fois avec une 10 masse d'eau déminéralisée correspondant au quart de la masse de la solution initiale (82 g). Les phases aqueuses sont rassemblées pour former une unique phase aqueuse puis concentrée jusqu'à un extrait sec de 41,20%. La phase aqueuse (280 g) est ré-extraite quatre fois avec une quantité d'acétate de butyle (70 g) et de toluène (35 g) correspondantes au quart de la masse de la solution aqueuse. 15 Le tableau 2 suivant montre la quantité de chlorures résiduels dans chacune des phases organiques résultant de la réextraction. N° Extraction 1 Extraction 2 Extraction 3 Extraction 4 Cl- (ppm) 8 2 1 6 20 Tableau 2 La quantité de chlorures résiduels dans les phases organiques est avantageusement plus faible dans l'exemple 2 que dans l'exemple REVENDICATIONS1. Procédé de purification d'un sel de lithium de bis(fluorosulfonyl)imide en solution dans un solvant organique S01, ledit procédé comprenant les étapes suivantes: a) extraction liquide-liquide du sel de lithium de bis(fluorosulfonyl)imide du solvant organique SO1 par mise en contact avec de l'eau désionisée, et récupération d'une solution aqueuse dudit sel de lithium de bis(fluorosulfonyl)imide ; b) éventuelle concentration de ladite solution aqueuse ; c) l'une des étapes cl) ou c2) suivantes cl) i) extraction liquide-liquide du sel de lithium de bis(fluorosulfonyl)imide de ladite solution aqueuse, par mise en contact avec un solvant organique S02, et récupération d'une solution organique dudit sel de lithium de bis(fluorosulfonemide ; ii) mise en contact de ladite phase organique avec au moins un solvant organique S03, ledit solvant organique S03 étant immiscible avec l'eau ; iii) décantation et récupération d'une solution organique dudit sel de lithium de bis(fluorosulfonyl)imide ; ou c2) extraction liquide-liquide du sel de lithium de bis(fluorosulfonyl)imide de ladite solution aqueuse, par mise en contact avec au moins un solvant organique SO2 et au moins un solvant organique S03, ledit solvant organique S03 étant immiscible avec l'eau, et récupération d'une solution organique dudit sel de lithium de bis(fluorosulfonyl)imide ; d) concentration de ladite solution organique du sel de lithium de bis(fluorosulfonyl)imide, et e) éventuelle cristallisation du sel de lithium de bis(fluorosulfonyl)imide, le procédé étant caractérisé en ce que le solvant organique SO2 et le solvant organique S03 sont différents. 2. Procédé selon la revendication 1, dans lequel la teneur massique en sel de lithium de bis(fluorosulfonemide.dans la solution aqueuse est comprise entre 5% et 35%, de préférence entre 10% et 25%, par rapport à la masse totale de ladite solution aqueuse. 18 3. Procédé selon l'une quelconque des revendications 1 ou 2, dans lequel solvant organique 302 possède une constante diélectrique supérieure à 4. 4. Procédé selon l'une quelconque des revendications 1 à 3, dans lequel le solvant organique S02 est choisi dans le groupe constitué des esters, des alcools, des cétones, des éthers, des solvants chlorés, des solvants aromatiques, et de leurs mélanges, le solvant organique S02 étant de préférence choisi parmi le méthyl-tbutyl éther, le cyclopentylméthyl éther, l'acétate d'éthyle, l'acétate de propyle, l'acétate de butyle, et leurs mélanges, ledit solvant organique 302 étant 10 avantageusement l'acétate de butyle. Procédé selon l'une quelconque des revendications 1 à 4, dans lequel le solvant organique 303 - est miscible au solvant S01 ; et/ou 15 - possède une constante diélectrique strictement supérieure à 1 et inférieure à 4. 6. Procédé selon l'une quelconque des revendications 1 à 5, dans lequel le solvant organique S03 est choisi dans le groupe constitué des esters, des alcools, des cétones, des éthers, des solvants chlorés, des alcanes, des cycloalcanes, des 20 solvants aromatiques, et de leurs mélanges, ledit solvant organique 303 étant de préférence choisi parmi le méthyl-t-butyl éther, le cyclopentylméthyl éther, l'acétate d'éthyle, l'acétate de propyle, l'acétate de butyle, le tétrachlorométhane, le chloroforme, le cyclohexane, le 1,2-dichloroéthane, le dichlorométhane, le diéthyléther, la 2-butanone, l'heptane, rhexane, le pentane, le toluène, le 2.5 trichloroéthylène, le diisopropyléthyer, et leurs mélanges. 7. Procédé selon l'une quelconque des revendications 1 à 6, dans lequel le solvant organique 303 est choisi parmi le tétrachlorométhane, le chloroforme, le cyclohexane, le 1,2-dichloroéthane, le dichlorométhane, l'heptane, rhexane, le 30 pentane, le toluène, le trichloroéthylène, et leurs mélanges, ledit solvant organique 303 étant préférentiellement le cyclohexane. 8. Procédé selon l'une quelconque des revendications 1 à 7, caractérisé en ce que dans l'étape cl), le ratio volumique solvant organique S03/solvant organique 302 35 va 1/10 à 1/1, de préférence de 1/8 à 1/1 préférentiellement de 1/6 à 1/1, et avantageusement de 1/5 à 1/1, 19 9. Procédé selon l'une quelconque des revendications 1 à 8, caractérisé dans l'étape c2), la mise en contact de la solution aqueuse de sel de lithium de bis(fluorosulfonyl)imide avec au moins un solvant organique 302 et au moins un solvant organique 303 comprend l'ajout simultané des solvants organiques S02 5 et 303, ou l'ajout successif du solvant 302 (respectivement 303) et du solvant 303 (respectivement 302). 10. Procédé selon l'une quelconque des revendications 1 à 9, caractérisé en ce que dans l'étape c2) : 10 - la quantité massique de solvant organique 302 utilisée peut varier entre 1/10 et 1 fois, de préférence entre 1/8 et 1 fois, avantageusement entre 1/5 et 1 fois la masse de la solution aqueuse: et/ou - la quantité massique de solvant organique 303 utilisée peut varier entre 1/10 et 1 fois, de préférence entre 1/8 et 1 fois; avantageusement entre 1/6 et 1 fois la masse de la solution aqueuse.; et/ou - le ratio volumique solvant organique S03/solvant organique 302 peut aller de 1/5 à 2/1, de préférence de 1/4 à 2/1, préférentiellement de 1/4 à 1/1 et avantageusement de 1/3 à 1/1. 20 11. Procédé selon l'une quelconque des revendications 1 à 10, caractérisé en ce que l'étape de concentration d) est réalisée en deux temps, et comprend: - une première étape de concentration réalisée dans un évaporateur sous pression réduite ; et - une seconde étape de concentration réalisée dans un évaporateur à film mince à 25 court trajet, de préférence dans les conditions suivantes : - température comprise entre 30°C et 95°C, de préférence entre 30°C et 90°C, préférentiellement entre 40°C et 85°C ; - pression comprise entre 10-3mbar abs et 5 mbar abs ; - temps de séjour inférieur ou égal à 15 min, de préférence inférieur ou égal à 30 10 min, et avantageusement inférieur ou égal à 5 min. 12. Procédé de préparation d'un sel de lithium de bis(fluorosulfonyl)imide qui comprend les étapes i) à v) suivantes: i) synthèse du bis(chlorosulfonyl)imide ; 35 ii) fluoration du bis(chlorosulfonernide en bis(fluorosulfonyl)imide ; Hi) préparation du sel alcalin ou alcalino-terreux de bis(fluorosulfonyl)imide par neutralisation du bis(fluorosulfonyl)imide: 20 iv) échange de cation pour obtenir un sel de lithium de bis(fluorosulfonemide. v) procédé de purification tel que défini selon l'une quelconque des revendications 1 à 11. 5 13. Composition C comprenant : au moins 99,80%, de préférence au moins 99,85%, avantageusement au moins 99,90%, et préférentiellement au moins 99,95% en poids, encore plus préférentiellement au moins 99,99% en poids de sel de lithium de bis(fluorosulfonemide par rapport au poids total de la composition C; et 10 du solvant organique 303 ayant une teneur strictement supérieure à 0 ppm et inférieure ou égale à 2 000 ppm, de préférence de 0,1 ppm à 1 500 ppm; préférentiellement de 0,1 ppm à 1 000 ppm, et avantageusement de 1 ppm à 500 ppm en poids par rapport au poids total de la composition C, le solvant organique 303 étant de préférence le cyclohexane; et 15 moins de 20 ppm, de préférence moins de 19 ppm; préférentiellement moins de 15 ppm, et avantageusement moins de 10 ppm de chlorures par rapport au poids total de la composition C. 14. Composition C selon la revendication 13, comprenant: 20 moins de 100 ppm, moins de 60 ppm, préférentiellement moins de 50 ppm d'eau par rapport à la masse totale de la composition C; etiou moins de 100 ppm de sulfate, de préférence moins de 90 ppm, préférentiellement moins de 80 ppm, encore plus préférentiellement moins de 50 ppm, avantageusement moins de 30 ppm, et par exemple moins de 25 20 ppm ; et/ou moins de 5 000 ppm, de préférence de 0,1 ppm à 4 000 ppm, préférentiellement de 0,1 ppm à 3 500 ppm, et avantageusement de 1 ppm à 2 500 ppm de solvant organique 302 tel que défini dans l'une quelconque des revendications 3 ou 4 par rapport au poids total de la composition C. 30 15. Composition C selon l'une quelconque des revendications 13 ou 14, caractérisée en ce que la somme des teneurs massiques de chlorures et d'eau est inférieure ou égale à 100 ppm, de préférence inférieure ou égale à 80 ppm; avantageusement inférieure ou égale à 60 ppm, par exemple inférieure ou égale à 50 ppm, par rapport 35 au poids total de la composition C. 21 16. Composition C selon l'une quelconque des revendications 13 à 15, caractérisée en ce que la somme des teneurs massiques de chlorures, d'eau et de sulfates est inférieure ou égale à 100 ppm, de préférence inférieure ou égale à 80 ppm, avantageusement inférieure ou égale à 60 ppm, par exemple inférieure ou égale à 5 50 ppm, par rapport au poids total de la composition C. 17. Composition C selon l'une quelconque des revendications 13 à 16, caractérisée en ce que la teneur massique en acide acétique est inférieure ou égale à 400 ppm, de préférence inférieure ou égale à 350 ppm, préférentiellement inférieure ou égale à 10 300 ppm, avantageusement inférieure ou égale à 250 ppm, encore plus avantageusement inférieure ou égale à 200 ppm, par exemple inférieure ou égale à 150 ppm. 18. Composition C selon l'une quelconque des revendications 13 à 17, caractérisée en 15 ce qu'elle comprend : - une teneur en Na + inférieure ou égale à 200 ppm, de préférence inférieure ou égale à 100 ppm, avantageusement inférieure ou égale à 50 ppm, encore plus avantageusement inférieure ou égale à 20 ppm en poids par rapport au poids totale de ladite composition C; et/ou 20 - une teneur en FSO3Li inférieure ou égale à 500 ppm, de préférence inférieure ou égale à 300 ppm, avantageusement inférieure ou égale à 200 ppm, encore plus avantageusement inférieure ou égale à 100 ppm, et en particulier inférieure ou égale à 20 ppm en poids par rapport au poids totale de ladite composition C; et/ou 25 - une teneur en FSO2N1-12 inférieure ou égale à 200 ppm, de préférence inférieure ou égale à 100 ppm, avantageusement inférieure ou égale à 50 ppm, encore plus avantageusement inférieure ou égale à 20 ppm, et en particulier inférieure ou égale à 10 ppm en poids par rapport au poids totale de ladite composition C. 30 19. Composition C selon l'une quelconque des revendications 13 à 18, caractérisée en ce que la somme des teneurs totales en acide acétique et en eau est inférieure ou égale à 700 ppm, de préférence inférieure ou égale à 450 ppm, avantageusement inférieure ou égale à 300 ppm par rapport au poids total de la composition C. 35